비 교예 AG 40 이나 AG 41 에서 사용 한 G 40 이나 G 41 의 글래스 조성물 은 절연체 이 다 . 실시 예 AG 4 , AG 6 , AG 16 , AG 20 및 AG 26 의 어느 Ag 계 전극 으로부터 도 , 글래스 조성물 ( 2 ) 안 에 Ag 미립자 ( 3 ) 가 발견 되 었 지만 , 실시 예 AG 20 만 그 석출 량 이 적 었 다 . 그 때문 에 비 교예 AG 40 의 비저항 과 거의 같 은 정도 였 던 것 으로 생각 된다 . 글래스 조성물 ( 2 ) 안 의 Ag 미립자 ( 3 ) 는 , 글래스 조성물 에 함유 되 는 Ag 2 O 량 이 많 고 , 게다가 전이점 이 낮 은 만큼 , 그 석출 량 이 많 은 경향 이 있 어서 , 전이점 에 관해서 는 , 310 ℃ 이하 가 바람직 했 다 .